СТАЛЬНОЙ ЛИСТ ДЛЯ ГОРЯЧЕГО ПРЕССОВАНИЯ С ПОКРЫТИЕМ, СПОСОБ ГОРЯЧЕГО ПРЕССОВАНИЯ СТАЛЬНОГО ЛИСТА С ПОКРЫТИЕМ И ДЕТАЛЬ АВТОМОБИЛЯ

1. Стальной лист для горячего прессования с покрытием, включающий:
сформированный на одной стороне или на обеих сторонах стального листа слой алюминиевого покрытия, содержащий по меньшей мере алюминий и дополнительно содержащий один или более элементов в общем количестве от 0,02 мас.% до 2 мас.%, выбираемых из Mg, Ca, Sr, Li, Na и K; и
слой поверхностного покрытия, нанесенный на слой алюминиевого покрытия и содержащий по меньшей мере ZnO.
2
2. Стальной лист по п. 1, в котором количество слоя поверхностного покрытия на одной стороне стального листа, в пересчете на металлический Zn, составляет от 0,3 до 4 г/м.
3. Стальной лист по п. 1 или 2, состоящий из, в мас.%:
C от 0,1 до 0,4
Si от 0,01 до 0,6
Mn от 0,5 до 3
Ti от 0,01 до 0,1
B от 0,0001 до 0,1, и
остаток: железо и примеси.
4. Способ горячего прессования стального листа с покрытием, включающий:
нагревание стального листа с покрытием, включающим в себя слой алюминиевого покрытия, сформированный на одной стороне или на обеих сторонах стального листа, и слой поверхностного покрытия, нанесенный на слой алюминиевого покрытия и содержащий по меньшей мере ZnO, причем слой алюминиевого покрытия содержит по меньшей мере Al и дополнительно содержит один или более элементов в общем количестве от 0,02 мас.% до 2 мас.%, выбираемых из Mg, Ca, Sr, Li, Na и K; и
прессование и формование нагретого стального листа с покрытием.
5. Способ гор по п. 4, в котором при нагревании стального листа с покрытием средняя скорость увеличения температуры
стального листа с покрытием от 50°C до температуры на 10°C ниже максимальной достигаемой температуры устанавливается в диапазоне от 10 до 300°C в секунду.
2
6. Способ по п. 4 или 5, в котором количество слоя поверхностного покрытия на одной стороне стального листа, в пересчете на металлический Zn, составляет от 0,3 до 4 г/м.
7. Способ по п. 4 или 5, в котором стальной лист состоит из, в мас.%:
C от 0,1 до 0,4
Si от 0,01 до 0,6
Mn от 0,5 до 3
Ti от 0,01 до 0,1
B от 0,0001 до 0,1, и
остаток: железо и примеси.
8. Способ по п. 6, в котором стальной лист состоит из, в мас.%:
C от 0,1 до 0,4
Si от 0,01 до 0,6
Mn от 0,5 до 3
Ti от 0,01 до 0,1
B от 0,0001 до 0,1, и
остаток: железо и примеси.
9. Деталь автомобиля, произведенная способом горячего прессования стального листа с покрытием по любому из пп. 4-8.
10. Деталь автомобиля по п. 9, имеющая механическую прочность, равную 1500 МПа или больше.